FR 2600640 A1 19871231 FR 8609862 A 19860626 La présente invention concerne un procédé et les appareils pour transformer des ordures ménagères en une substance que l'on mêle au sol pour le fertiliser par l'introduction des principes chimiques immédiatement utiles à la végétation que 1 'on désire voir pousser. Actuellement les plus connus sont les engrais organiques (fumier, guano, eau vanne, etc ...) et les engrais végétaux (engrais verts, légumineuses fourragères, fanes enfouies dans le sol, etc ...) ; ces engrais sont facilement utilisés pour les grandes surfaces, mais se prêtent mal au transport sur longue distance et sont difficilement utilisables pour des espaces réduits tels que jardinière de fleurs ou petit jardin potager. Le procédé de fabrication de la présente demande permet d'obtenir un engrais de très grande qualité pouvant s'ensacher et être stocké très facilement. L'engrais objet de la présente demande est un amendement organique pour terre de toute nature. Le procédé utilise les ordures ménagères des agglomérations urbaines comme matière de'base. Généralement les ordures ménagères sont déversées dans une fosse à la décharge, puis grossièrement broyées et ensuite incinérées ou stockées sur des terrains à ciel ouvert. Le procédé récupère cette matière après une période de fermentation de trois à six mois, selon l'influence des conditiens atmosphèriques. Un premier examen préliminaire de la matière fermentée brute donne les résultats quantitatifs suivants: - le pourcentage d'eau contenue dans le produit brut est de 40 à 12 - le pourcentage de métaux ferreux et non ferreux est de 1 à ' .. - le pourcentage de plastique est de 10 à 12La. - le pourcentage de produit fini exploitable est de 46 à 50 b. L'analyse chimique et physico-chimique de la matière de base après fermentation à ciel ouvert se décompose comme suit: pH: ~,1 à -,8 Résistivité: OO à 1000 cm Matière sèche 5 à 85, Teneurs exprimées en g/Kg sur produit sec Eléments fertilisants assimilables Na20 0,8 à 1,2 P205 0,18 à 0,25 K20 1 , 8 à 2,4 MgO 1,2 à 1,60 CaO 1,00 à 23,00 Matière organique: 100 à 120 NZ Total 5,8 à 6,i C mini: 50 à 60 C/N mini: 7,7 à 9,2 C maxi: 0 à 90 C/N maxi: 13,8 à 15,5 Composition minérale: Z-n 1,5 à 2 Cu 0,5 à 0,6 P Total 23 à 25 Fe 30 à 22 Mn 1,2 à 1,4 Ca 26 à 28 Mg 3 à i Première étape: La matière de base et du lombric compost sont introduits dans un tunnel commun de séchage, au moyen de deux goulottes obliques. Ce tunnel possède une section carrée ou rectangulaire et sa longueur varie en fonction de l'importance du séchage recherché. Ce tunnel de préférence est constitué en fer ou en aluminium et est traversé horizontalement de part en part avec des axes lesquels axes pivotent au moyen de palier et sont simultanément entraînés par le truchement de pignons et chaînes actionnés par un moteur électrique par exemple. Ces axes portent sur leur partie intérieure au tunnel, des chaînes pendantes, lesquelles chaînes en tournant brisent. les mottes et propulsent la matière vers l'autre extrémité dudit tunnel. Les axes hori-ontaux sont répartis sur toute la longueur du tunnel et les chaînes sur la largeur des axes, de manière que les différents éléments constituant la matière de base ne puissent s'accumuler en un endroit quelconque du tunnel. La matière de base et le lombric compost sont mélangés, brisés et séchés dans ce tunnel par le truchement des chaînes et de plusieurs bouches d'air chaud provenant d'une soufflerie au moyen de conduit. Ce tunnel brise les mottes de la matière de base, mais surtout la ventile et la sèche pour obtenir une réduction de la teneur en humidité dans la proportion de 70. Deuxième étape: Le mélange est ensuite acheminé au moyen de tapis roulant dans un tambour magnétique dont le principe est connu dans l'industrie des produits ferreux, puis par gravitation pour l'élimination des corps lourds et non ferreux. Troisième étape: Le mélange est ensuite dirigé par l'intermédiaire de tapis roulant et goulottes dans un mixeur cylindrique. Ce mixeur comporte des couteaux rotatifs réduisant en miettes tous les éléments constituant ledit mélange à l'exception des corps synthètiques. De l'air chaud est pulsé, au moyen de conduits, dans le mixeur pour affiner le séchage du mélange. Quatrième étape triage: Le mixeur déverse le mélange, par son ouverture inférieure sur des tamis, lesquels sont positionnés dé préférence en oblique et à l'aplomb les uns des autres. Chaque tamis est doté en partie inférieure d'une goulotte de récupération. Les tamis peuvent avoir une maille de 10x10mm et de manière décroissante jusqu'à la maille 0,5xO,Smm. Le refus de la maille 10x10 peut être éventuellement dirigé vers une chaudière pour être brûlé et servir au sèchage du produit de base. Le refus de la maille 5x5 est repassé dans le mixeur avec addition éventuelle de composants organiques et minéraux nécessaires à l'équilibre de la formulation. proximité du tamis supérieur sont positionnées des bouches d'aspiration, par tout moyen connu, qui avalent les corps légers, tels que les corps en matière synthètîque (bakélite, cellulose, nylon, polyèthylène, etc ...). A la sortie de l'étape de triage, le mélange constituant l'engrais aura en eau de 8 à 100. L'engrais avant l'emballage, avec 15% de lombric compost, donne l'analyse chimique et physico-chimique suivante: ph: ',- à > 9 Résistivité: 700 à 1000 cm Matière sèche: 5 à 55 Teneurs exprimées en g/Kg sur produit sec Eléments fertilisants assimilables Na20 0,8 à 1,2 P205 0,25 à O,j0 K20 1,8 à 2,4 MgO 1,6 à 2 CaO 21 à73 Matière organique 120 à 150 N2 Total 6,5 à ',5 C mini 60 à 5 C/N mini 8 à 10 C maxi 86 à 108 C/N maxi 1,0 à 17,0 Composition minérale n 1,5 à 2,5 Cu 0,5 à 0,~ P TotaL 24 à 26 Fe 30 à 32 Mn 1,3 à 1,5 Ca 27 à 0 Mg 3,5 à 5 Selon une variante de l'engrais obtenu avec le présent procédé, le produit de base est mélangé à 25% de lombric compost-et à la sortie de la chaîne de traitement l'analyse est la suivante: pH.: , à 8 Résistivité: '00 à 1000 cm Matière sèche: -5 à 85 Teneurs exprimées en g/Kg sur produit sec Eléments fertilisants assimilables .Na'O -0,8 à 1,2 P205 5 à K20 2 à 4 MgO r à 4 CaO 21 à 23 Matière organique 15Q à 200 N2 Total2,5 à 10 C Mini 5 à 100 C/N mini ,5 à 10 C maxi 10 à 140 C/N maxi 14 à 19 Composition minérale n 1,5 à 2,5 Cu 0,5 à 0, P Total 26 à 30 Fe 30 à 32 Mn 1,3 à 1,5 Ca 27 à 30 Mg 4 à - Selon une autre variante de l'engrais obtenu avec le présent procédé, ledit engrais peut être constitué: de la matière de base, du lombric compost et d'engrais phosphaté de telle façon que les teneurs en P205- sur le produit fini, varient aux alentours de 1%. Selon une composition différente de l'engrais avec le présent procédé, l'engrais comportera: de la matière de base, du lombric compost, ainsi que des scories potassiques. Selon une autre variante de l'engrais avec le présent procédé, l'engrais comportera: de la matière de base, du lombric compost et d'engrais magnésium. Le procédé objet des présentes a plus particulièrement pour but d'obtenir des engrais supports de cultures, mais également pour obtenir des terreaux prêts à l'emploi pour sol de toutes natures. REVENDICXfIONS 1) procédé pour la transformation d'ordures ménagères en engrais support de culture, caractérisé en ce qu'il se décompose de a manière suivante: - prélèvement de la matière de base, constituée par les stocks des ordures ménagères, après une période de fermentation de plusieurs mois, - adjonction à la matière de base de lombric compost dans les proportions de 15 Ó, - séchage, aération et brisement de la matière de base et du lombric compost dans un tunnel, abaissant la teneur d'humidité de vingt pour cent, - triage du mélange constitué de la matière de base et du lombric compost pour retirer les éléments ferreux au moyen d'un tambour magnétique., - le mélange est ensuite réduit en petites particules au moyen d'un mixeur cylindrique, à l'exception des corps synthètiques, - le mélange passe ensuite au travers de tamis pour recycler ou incinérer les refus et ôter les corps synthètiques, au moyen de bouches d'aspiration positionnées à proximité. ') procédé de fabrication selon la revendication 1, caractérisé en ce que l'engrais constitué de matière de base et de 155 de lombric compost renferme: Eléments fertilisants assimilables Na'O 0,8 à 1,2 P205 0,25 à 0,50 K20 1,8 à 2,4 MgO 1,6 à -2 CaO 21 à 23 Matière organique 1-20 à 150 N2 Total 6,5 à 7,5 C mini 60 à 75 CN Mini 8 à 10 C maxi 86 à 108 CN Maxi 14,0 à 17,0 Composition minérale n 1,5 à 2,5 Cu 0,5 à 0,7 P Total 24 à 26 Fe 30 à 32 Mn 1, 3 à 1,5 Ca 27 à 30 Mg 3,5 à 5 3) Procédé de fabrication selon la revendication 1, caractérisé en ce que l'engrais peut être constitué:: de ?5 o de matière de base 239 de lombric compost Ó de phosphate 4 } Procédé de fabrication selon la revendication 1, caractérisé en ce que l'engrais peut être constitué: de t5 Ó de matière de base 739 de lombric compost 2% de scories potassiques ou d'engrais magnésium 5) Appareil pour la mise en oeuvre du procédé selon la revendication 1, caractérisé en ce que des tapis roulants, des goulottes et autres moyens de transport sont installés dé manière à pourvoir à l'acheminement des matières du tunnel au tambour magnétique puis vers le mixeur et ensuite sur des tamis pour terminer vers le poste d'ensachage. 6) Appareil pour la mise en oeuvre du procédé selon la revendication 1, caractérisé en ce que le tunnel possède une section carrée ou rectangulaire et est traversé horizontalement par des axes rotatifs qui portent des chaînes par une extrémité. ~) Appareil pour la mise en oeuvre du procédé selon la revendication 1, caractérisé en ce que les axes sont répartis sur toute la longueur du tunnel.